(57)【要約】【課題】  太陽光などが当たることによって床材が変色することを抑制できる床材の下地材を提供する。【課題手段】  本発明の下地材１は、発泡樹脂層２と、前記発泡樹脂層２に積層された不織布３と、を有し、前記不織布３に、アルミニウムを含む金属Ｍが蒸着されている。  この下地材１は、床面９の上に敷設され、下地材１の上に、床材８が敷設される。【選択図】  図４
2014025216.tif 000002
【特許請求の範囲】
【請求項１】
発泡樹脂層と、前記発泡樹脂層に積層された不織布と、を有し、
前記不織布に、金属が蒸着されている、床材の下地材。
【請求項２】
前記金属が、アルミニウムを含む、請求項１に記載の床材の下地材。
【請求項３】
請求項１または２に記載の下地材の上に、床材が敷設されている、床構造。
【発明の詳細な説明】
【技術分野】
【０００１】
本発明は、太陽光などが当たることによって床材が変色することを抑制できる、床材の下地材及び床構造に関する。
【背景技術】
【０００２】
一般に、床構造は、床面の上に床材を敷設することにより構成されている。さらに、歩行や車輪の通過などに伴う衝撃音を低減することを目的として、発泡樹脂層及び不織布を有する下地材（いわゆる、アンダーレイシート）を床面上に敷設し、その下地材の上に床材を敷設した床構造も知られている。
発泡樹脂層は、優れた吸音性能を有するため、衝撃音の低減に効果的である。
【０００３】
前記下地材は、例えば、建築構造物の屋上、通路、ルーフバルコニーなどの床面に、塩化ビニル製床シートなどの合成樹脂製床材を施工する際に用いることができる。
しかしながら、屋上、通路、ルーフバルコニーなどのような屋外にある床面は、太陽光に曝される場合が多く、太陽光による蓄熱効果が大きい。このため、かかる床面に敷設された床材は、熱によって変色し易いという問題点がある。
【先行技術文献】
【特許文献】
【０００４】
【特許文献１】特開平１０−２７３９６７
【特許文献２】特開平１１−１０７５０６
【特許文献３】特開平６−２００６１３
【発明の概要】
【発明が解決しようとする課題】
【０００５】
本発明の目的は、太陽光などが当たることによって床材が変色することを抑制できる床材の下地材及び床構造を提供することである。
【課題を解決するための手段】
【０００６】
本発明の床材の下地材は、発泡樹脂層と、前記発泡樹脂層に積層された不織布と、を有し、前記不織布に、金属が蒸着されていることを特徴とする。
好ましくは、前記金属として、アルミニウムを含む。
【０００７】
かかる下地材は、建築構造物の屋上などの床面の上に敷設される。その下地材の上に、合成樹脂製床材などの床材を敷設することにより、本発明の床構造を提供できる。
【発明の効果】
【０００８】
本発明の下地材は、長期間、太陽光などが床材に当たっても、床材の温度上昇を抑制でき、それにより、床材が変色することを抑制できる。本発明の下地材を用いた床構造は、床材の意匠性を長期間維持できる。
また、本発明の下地材は、衝撃吸収性を有しているので、歩行感に優れる上、遮音効果も併有する。
【図面の簡単な説明】
【０００９】
【図１】本発明の第１実施形態に係る下地材の層構成を示す参考断面図。
【図２】本発明の第２実施形態に係る下地材の層構成を示す参考断面図。
【図３】本発明の第３実施形態に係る下地材の層構成を示す参考断面図。
【図４】本発明の床構造の層構成を示す参考断面図。
【発明を実施するための形態】
【００１０】
［床材の下地材］
本発明の床材の下地材１は、図１に示すように、発泡樹脂層２と、前記発泡樹脂層２に積層された不織布であって、金属Ｍが蒸着された不織布３と、を有し、それらが積層接着されている。
各図において、不織布３に蒸着された金属Ｍを、薄い層で示しているが、蒸着金属Ｍは、不織布３を構成する各繊維に付着しているので、図示のような、明確な層を構成しているわけではないことに留意されたい。
【００１１】
本発明の下地材１は、前記発泡樹脂層２と不織布３を有していることを条件として、他の層を有していてもよい。他の層としては、布地などの補強層などが挙げられる。
下地材１は、長尺状又は枚葉状でもよいが、施工性及び運搬性を考慮すると、長尺状であることが好ましい。長尺状の下地材１は、所要幅（例えば、９００ｍｍ〜４０００ｍｍ）の帯状に形成されたものであり、その長さは、例えば、１０ｍ〜３００ｍである。
なお、本明細書において、「ＰＰＰ〜ＱＱＱ」という記載は、「ＰＰＰ以上ＱＱＱ以下」を意味する。
また、各図の寸法は、実際のものとは異なっていることに留意されたい。
【００１２】
発泡樹脂層２と不織布３は、例えば、公知の接着剤を用いて一体化されている。図示例では、発泡樹脂層２の上面の上に、不織布３の下面が重ねられ、接着剤（図示せず）を介して接着されている。
不織布３は、その一方面側又は両面側から金属Ｍが蒸着されており、好ましくは、一方面側のみから金属Ｍが蒸着された不織布３が用いられる。
【００１３】
一方面側のみから金属Ｍが蒸着された不織布３を用いた場合、その一方面（金属蒸着面）を下に向けて発泡樹脂層２に積層してもよいし、その一方面とは反対側の面（非蒸着面）を下に向けて発泡樹脂層２に積層してもよい。
図示例では、非蒸着面を発泡樹脂層２に重ねて不織布３が発泡樹脂層２に積層されている。
【００１４】
なお、下地材１は、図１に示すように、１層の発泡樹脂層２と１層の不織布３が積層された構造に限られず、例えば、１層又は２層以上の発泡樹脂層２と１層又は２層以上の不織布３が積層されていてもよい。
例えば、図２に示す下地材１は、金属Ｍが蒸着された１層の不織布３の下面に、発泡樹脂層２が積層され、その不織布３の上面に、発泡樹脂層２が積層されている。
また、図３に示す下地材１は、１層の発泡樹脂層２の下面に、金属Ｍが蒸着された不織布３が積層され、その発泡樹脂層２の上面に、金属Ｍが蒸着された不織布３が積層されている。
【００１５】
（発泡樹脂層）
発泡樹脂層２は、公知の合成樹脂を化学的又は物理的に発泡させて得られるシート材からなる。発泡樹脂層２を構成する合成樹脂は、特に限定されず、例えば、ポリオレフィン系樹脂、ポリウレタン系樹脂、アクリル系樹脂、ポリスチレン系樹脂、ポリエチレン系樹脂、ポリ塩化ビニル、酢酸ビニルなどが挙げられる。中でも、遮音性が高く、熱に強い性質を有することから、ポリオレフィン系樹脂を用いることが好ましい。特に、軽量で、且つ、断熱性、緩衝性、成形性及び非吸水性に優れていることから、電子線架橋ポリオレフィンフォームを発泡樹脂層２として使用することが好ましい。
【００１６】
発泡樹脂層２の発泡倍率は、特に限定されないが、１０倍〜５０倍が好ましく、２０倍〜４０倍がより好ましい。発泡倍率が小さすぎると、遮音性及び衝撃吸収性が低下するおそれがあり、発泡倍率が大きすぎると、強度及び耐久性が低下するおそれがある。
発泡樹脂層２の厚みは、特に限定されないが、１．０ｍｍ〜５．０ｍｍが好ましく、１．５ｍｍ〜２．５ｍｍがより好ましい。発泡樹脂層２の厚みが余りに大きいと、床材の上から荷重が加わったときに沈み込みが大きくなりすぎて、歩行感が悪くなり、一方、厚みが余りに小さいと、遮音性及び衝撃吸収性などが期待できない。
【００１７】
（金属が蒸着された不織布）
金属Ｍが蒸着された不織布３は、不織布３と、不織布３の繊維に蒸着によって付着した金属Ｍと、を有する。
不織布３は、特に限定されず、メルトブロー法、スパンボンド法、紙すきなどの公知の方法で繊維を絡めて得られる不織布を用いることができる。繊維としては、例えば、ポリエステル系、ポリオレフィン系、ポリアミド系、ポリビニルアルコール系、アクリル系などの１種又は２種以上の混合物からなる合成樹脂繊維；ビスコースレーヨン、キュプラアンモニウムレーヨンなどの再生繊維；綿、麻、シュロなどの天然繊維；などが挙げられる。前記繊維は、単一成分からなる繊維でもよいし、２種以上の混合物又は２種以上の成分の複合繊維でもよい。また、不織布は、１種の繊維、又は、２種以上の繊維からなるものでもよい。中でも、強度及び耐熱性に優れていることから、ポリエステル系不織布を用いることが好ましい。
【００１８】
繊維は、不織布として一般に用いられている短繊維でもよく、或いは、長繊維でもよい。接合力強化により不織布強度が向上することから、長繊維を含む不織布が好ましく、特に、長繊維をニードルパンチ交絡法又は液体交絡法などで交絡させた不織布を用いることが好ましい。なお、前記短繊維の繊維長は、例えば、３８ｍｍ〜１５０ｍｍである。長繊維の繊維長は、長いほど優れた吸音率を示し、例えば、１５０ｍｍ以上である。
繊維の太さは、特に限定されないが、平均繊維径５μｍ〜５０μｍが好ましく、平均繊維径７μｍ〜２０μｍがより好ましい。繊維径が細すぎると、不織布を積層し難くなって生産性が低下する上、不織布が毛羽立つという別の問題を生じる場合がある。一方、繊維径が太すぎると、吸音性に対する寄与が小さくなり好ましくない。
また、不織布３の厚みは、特に限定されないが、０．１ｍｍ〜１．０ｍｍが好ましく、０．１ｍｍ〜０．７ｍｍがより好ましく、０．２ｍｍ〜０．６ｍｍが特に好ましい。厚みが小さすぎると、衝撃吸収性や吸音性が低くなり、厚みが大きすぎると、層間で剥離が生じるなど強度が低下する場合がある。
【００１９】
不織布の目付は、特に限定されないが、１０ｇ／ｍ２〜９０ｇ／ｍ２が好ましく、２０ｇ／ｍ２〜４０ｇ／ｍ２がより好ましい。目付が小さすぎると、衝撃吸収性や吸音性が低くなり、目付が大きすぎると、重量が重くなりすぎて取り扱い性が低下する上、不織布の界面剥離の可能性が生じるので好ましくない。
【００２０】
不織布３に蒸着させる金属Ｍとしては、アルミニウム、銅、クロム、チタン、ステンレス、鉄、コバルト、ニッケル、亜鉛、ルテニウム、レニウム、パラジウム、銀、錫、オスミウム、プラチナ、金などが挙げられる。これらは、１種単独で又は２種以上（例えば、銅と亜鉛などの組み合わせ）を併用できる。中でも、本発明の効果を顕著に奏し、軽量でもあることから、前記金属Ｍは、アルミニウムを含むことが好ましく、さらに、アルミニウム単独がより好ましい。
不織布３に金属Ｍを蒸着させる方法は、特に限定されず、真空蒸着法などの公知の方法で実施できる。不織布３の一方面及び両面は、略鏡面状ではなく、絡み合った繊維が露出しているので、金属Ｍは、蒸着される面から露出している繊維及び蒸着される面の近傍に埋没している繊維の表面全体又は一部に付着すると考えられる。
金属Ｍの厚み（繊維に付着した金属Ｍの厚み）は、特に限定されないが、概ね、１００Å〜１０００Åの範囲内であることが好ましく、２００Å〜５００Åの範囲内がより好ましい。
【００２１】
［床構造］
本発明の床構造１０は、図４に示すように、床面９と、床面９の上に敷設された前記下地材１と、下地材１の上に敷設された床材８と、を有する。
本発明の床構造１０は、床面９上に、前記下地材１及び床材８を有していることを条件として、他の部材を有していてもよい。
【００２２】
下地材１は、床面９上に載せるだけでもよいが、位置ずれ防止の観点から、公知の接着剤又は粘着剤（図示せず）を用いて床面９に接着されている。
同様に、床材８は、下地材１上に載せるだけでもよいが、位置ずれ防止の観点から、公知の接着剤又は粘着剤（図示せず）を用いて下地材１に接着されている。
図１に示すような下地材１の場合、床面９上に発泡樹脂層２を対面させて下地材１を敷設してもよいし、或いは、床面９上に不織布３を対面させて下地材１を敷設してもよい。
床材８の温度上昇を効果的に抑制できることから、図４に示すように、床面９上に発泡樹脂層２を対面させ且つ床材８の下面に不織布３を対面させた状態で、下地材１が敷設されていることが好ましい。
【００２３】
前記床構造は、例えば、床面９上又は下地材１の下面に接着剤又は粘着剤を塗布し、その床面９の上に下地材１を接着させる工程、その下地材１の上面又は床材８の下面に接着剤又は粘着剤を塗布し、その下地材１の上に床材８を接着させる工程、を経て得られる。
なお、接着剤などの接着性を向上させるために、床面９若しくは下地材１の下面、又は、下地材１の上面若しくは床材８の下面に、公知のプライマー処理を施しておいてもよい。
【００２４】
前記床面９は、建築構造物の各種床面である。本発明の効果を顕在化させる意味で、下地材１が施工される床面９としては、屋上、通路、ルーフバルコニーなどの屋外に存する床面が好ましい。
床面９の材質は、特に限定されず、例えば、コンクリート、モルタル、金属、木、合成樹脂などが挙げられる。これらの床面上には、適宜なプラスター、又は、溶剤系若しくはエマルジョン系塗料などが塗装されていてもよい。
【００２５】
接着剤又は粘着剤としては、例えば、アクリル樹脂系接着剤又は粘着剤（ピールアップ型粘着剤）、ゴム系接着剤又は粘着剤、ウレタン樹脂系接着剤、エポキシ樹脂系接着剤などが挙げられる。
中でも、ウレタン樹脂系接着剤は、耐久性、耐候性及び強度に優れ、屋外環境においても安定的であるので好ましい。
【００２６】
（床材）
床材８は、従来公知の床材を使用できる。床材８としては、表面に合成樹脂層を配した合成樹脂製床材、表面に天然石を配した床材、表面に天然木を配した床材などが挙げられる。
図４の床構造は、床材８として、合成樹脂製床材を用いた例である。
この合成樹脂製床材８は、上から順に、表層８１と、中間層８２と、補強層８３と、下層８４と、を有する。なお、合成樹脂製床材８は、このような４層構造に限られず、適宜設計変更可能である。
例えば、前記中間層８２及び／又は補強層８３が設けられていなくてもよいし、或いは、表層８１に凹凸が形成されてもよいし、或いは、表層８１と中間層８２間に、化粧印刷層が設けられていてもよいし、或いは、下層８４の下に、さらに、別の裏面層が設けられていてもよい（いずれも図示せず）。
【００２７】
前記裏面層としては、織布、不織布、ゴム層などが挙げられる。前記不織布としては、ポリエステル繊維などからなるスパンボンド不織布、サーマルボンド不織布、ケミカルボンド不織布、ニードルパンチ不織布、スパンレース不織布などが挙げられる。これらは、１種単独又は２種以上を組み合わせて用いることができる。中でも、寸法安定性及び耐久性の点から、ポリエステル系のスパンボンド不織布を用いることが好ましい。
なお、スパンボンド不織布は、長繊維を重ね合わせて熱接着などにより固定した、繊維間に隙間のある不織布である。
【００２８】
合成樹脂製床材８は、長尺状又は枚葉状（タイル状）でもよいが、施工性及び運搬性を考慮すると、長尺状であることが好ましい。長尺状の合成樹脂製床材８は、所要幅（例えば、９００ｍｍ〜４０００ｍｍ）の帯状に形成されたものであり、その長さは、例えば、１０ｍ〜３００ｍである。
【００２９】
表層８１は、遮熱シートの表面部を保護するための層である。
表層８１は、通常、合成樹脂を主成分とする塗膜又はシートが用いられる。
表層８１には、紫外線吸収剤が含まれていることが好ましい。紫外線吸収剤が含まれていることにより、表層８１よりも下方の層に紫外線が入射することを防止できるため、長期間に亘って、床材８の紫外線劣化を防止できる。
【００３０】
前記合成樹脂としては、例えば、ポリ塩化ビニル、ポリエチレン、ポリプロピレン、ポリスチレン、アクリロニトリル−ブタジエン−スチレン、アクリロニトリル−スチレン、ナイロン、ポリアセタール、アクリル、ポリカーボネート、ポリエステル、ポリ酢酸ビニル、ポリビニルアルコール、ポリウレタンなどの熱可塑性樹脂の１種若しくは２種以上の混合物又は２種以上の共重合体、エポキシ樹脂などの反応型樹脂などが挙げられる。
これらの合成樹脂は、１種単独で又は２種以上を併用できる。
好ましくは、表層８１を構成する主成分樹脂は、ポリ塩化ビニルである。ポリ塩化ビニルは、加工性に優れ、更に、経済的にも有利である。
【００３１】
また、表層８１を構成する合成樹脂として、樹脂チップを用いてもよい。
樹脂チップは、ポリ塩化ビニルなどの熱可塑性樹脂を主成分とする小さな塊である。樹脂チップは、例えば、ポリ塩化ビニルなどの熱可塑性樹脂、無機充填材、可塑剤、安定剤などを混合し、これをカレンダー成形又は押出成形などの任意の成形法によって厚み０．３ｍｍ〜３ｍｍ程度のシート状に成形した後、このシートを破砕機で粉砕し、篩い機で篩い分けすることによって得ることができる。
樹脂チップの大きさは、所望する意匠に応じて適宜設定されるが、直径１ｍｍ〜３ｍｍ程度が好ましい。
表層８１は、透明又は不透明でもよい。表層８１が透明であれば、これよりも下方に設けられた層を透視することができる。特に、表層８１と中間層８２の間に化粧印刷層が設けられている場合、表層８１を透明とすることにより、床材８の上面から化粧印刷層の意匠を透視することができ、意匠性に優れた床構造１０を構成できる。
【００３２】
また、表層８１の表面に凹凸が形成されている場合、凹部の深さ（凹凸の凸部と凹部の高さの差）は、例えば、０．０５ｍｍ〜１．５ｍｍであり、好ましくは、０．１ｍｍ〜１．０ｍｍであり、より好ましくは、０．３ｍｍ〜０．９ｍｍである。
表層８１の表面に凹凸を形成する方法としては、金属ブラシ、サンドペーパー、サンドブラストなどを用いて表層８１の表面を研磨する方法；エンボス加工、レーザー加工などで表層８１の表面形状を変形させる方法；フレキソ印刷加工、グラビア印刷加工、樹脂コーティング加工、エッチング加工、微粒子の固着などによって表層８１の表面に凸部を付着させる方法などが挙げられる。
【００３３】
好ましくは、表層８１の凹凸は、表層８１の表面にエンボス加工を施すことにより形成される。エンボス加工によれば、所望の深さの凹部を容易に形成できる。
エンボス加工は、表層８１の表面に、突出型部を有するエンボスロールを押圧することにより実施できる。
表層８１の凹凸の凸部の形状は、特に限定されず、例えば、平面視円形状、平面視多角形状、平面視格子状、平面視不定形状などが挙げられる。凸部の配置は、規則的でもよいし、不規則的でもよい。
【００３４】
表層８１には、必要に応じて、ワックス剤が塗布されていてもよい。ワックスを塗布することによって、表面の耐久性や光沢性を向上できる。
【００３５】
中間層８２を構成する合成樹脂としては、ポリ塩化ビニル、ポリエチレン、ポリプロピレン、ポリスチレン、アクリロニトリル・ブタジエン・スチレン、アクリロニトリル・スチレン、ナイロン、ポリアセタール、アクリル、ポリカーボネート、ポリエステル、ポリ酢酸ビニル、ポリビニルアルコール、ポリウレタンなどの熱可塑性樹脂の１種若しくは２種以上の混合物又は２種以上の共重合体、エポキシ樹脂などの反応型樹脂などが挙げられる。
これらの合成樹脂は、１種単独で又は２種以上を併用できる。
好ましくは、中間層８２を構成する主成分樹脂は、ポリ塩化ビニルである。ポリ塩化ビニルは、加工性に優れ、更に、経済的にも有利である。
【００３６】
中間層８２は、非発泡でもよいし、或いは、発泡されていてもよい。
中間層８２が発泡樹脂である場合、その発泡倍率は特に限定されないが、好ましくは、１．５倍〜２倍である。発泡倍率が余りに低いと、実質的に衝撃吸収性や遮音性を付与するという発泡による効果を期待できず、一方、発泡倍率が余りに高いと、耐久性が低下し、長期間使用している間に靴底による傷付きが生じるおそれがある。
中間層８２の厚みは、特に限定されないが、好ましくは、０．１ｍｍ〜２．０ｍｍであり、より好ましくは、０．３ｍｍ〜１．５ｍｍであり、特に好ましくは、０．４ｍｍ〜１．０ｍｍである。
【００３７】
補強層８３は、床材８の寸法安定性や剛性などの機械的強度を高めるために、必要に応じて設けられる層である。
補強層８３としては、例えば、ガラスマットなどのガラス繊維不織布、ポリエステル不織布などの不織布；ガラスネットなどの編み物；基布などの織物；などが挙げられる。
また、補強層８３として、前記不織布、編み物又は織物などに樹脂を含浸させた樹脂含浸シートを用いてもよい。
ガラス繊維製の補強層８３は、温度による寸法変動が少なく且つ強度に優れるため、これを使用することにより、床材８の反りぐせの改善及び床材８の寸法変化の軽減を図ることができる。
補強層８３の厚みは、特に限定されないが、例えば、０．１ｍｍ〜０．５ｍｍが好ましい。
【００３８】
下層８４を構成する合成樹脂としては、上記中間層８２で例示した合成樹脂を適宜用いることができる。好ましくは、下層８４の主成分樹脂は、ポリ塩化ビニルである。
前記合成樹脂を含む組成物をシート状に成形することによって、下層８４を形成できる。ポリ塩化ビニルを用いる場合、下層８４は、通常、ペーストゾルのゲル化、又は、カレンダー成形若しくは押出成形などによって形成される。
下層８４の厚みは、特に限定されないが、好ましくは、０．２ｍｍ〜３．０ｍｍであり、より好ましくは、１．０ｍｍ〜２．５ｍｍであり、特に好ましくは、１．５ｍｍ〜２．０ｍｍである。
【実施例】
【００３９】
以下、実施例を示し、本発明を更に詳述する。但し、本発明は、下記実施例に限定されるものではない。
【００４０】
［実施例１］
金属が蒸着された不織布として、厚み０．２ｍｍ、目付３０ｇ／ｍ２のアルミニウム蒸着ポリエステル不織布（東洋紡績株式会社製の商品名「メタルギア」）を用いた。
この不織布の非蒸着面に、発泡樹脂層として、厚み２．０ｍｍの電子線架橋ポリオレフィンフォーム（東レ株式会社製の商品名「ペフ２００２０  ８Ａ００」。発泡倍率２０倍）をエチレン酢酸ビニル系接着剤を用いて接着した。
このようにして、図１に示す層構成の下地材を作製した。なお、作製した下地材の大きさは、幅×長さ＝９５０ｍｍ×２０ｍであった。
【００４１】
［実施例２］
発泡樹脂層として、厚み４．０ｍｍの電子線架橋ポリオレフィンフォーム（同商品。発泡倍率２０倍）を用いたこと以外は、実施例１と同様にして、下地材を作製した。
【００４２】
［実施例３］
金属が蒸着された不織布として、厚み０．４ｍｍ、目付６０ｇ／ｍ２のアルミニウム蒸着ポリエステル不織布（同商品）を用いたこと以外は、実施例１と同様にして、下地材を作製した。
【００４３】
［実施例４］
発泡樹脂層として、厚み４．０ｍｍの電子線架橋ポリオレフィンフォーム（同商品。発泡倍率２０倍）を用いたこと、及び、金属が蒸着された不織布として、厚み０．４ｍｍ、目付６０ｇ／ｍ２のアルミニウム蒸着ポリエステル不織布（同商品）を用いたこと以外は、実施例１と同様にして、下地材を作製した。
【００４４】
［比較例１］
金属が蒸着された不織布に代えて、金属が蒸着されていない、厚み０．２ｍｍ、目付３０ｇ／ｍ２のスパンボンドポリエステル製長繊維不織布（東洋紡績株式会社製の商品名「エクーレ３３０１Ａ」）を用いたこと以外は、実施例１と同様にして、下地材を作製した。
【００４５】
［比較例２］
金属が蒸着された不織布に代えて、金属が蒸着されていない、厚み０．２ｍｍ、目付３０ｇ／ｍ２のスパンボンドポリエステル製長繊維不織布（東洋紡績株式会社製の商品名「エクーレ３３０１Ａ」）を用いたこと以外は、実施例２と同様にして、下地材を作製した。
【００４６】
［比較例３］
金属が蒸着された不織布に代えて、金属が蒸着されていない、厚み０．４ｍｍ、目付６０ｇ／ｍ２のスパンボンドポリエステル製長繊維不織布（東洋紡績株式会社製の商品名「エクーレ３６０１Ａ」）を用いたこと以外は、実施例３と同様にして、下地材を作製した。
【００４７】
［比較例４］
金属が蒸着された不織布に代えて、金属が蒸着されていない、厚み０．４ｍｍ、目付６０ｇ／ｍ２のスパンボンドポリエステル製長繊維不織布（東洋紡績株式会社製の商品名「エクーレ３６０１Ａ」）を用いたこと以外は、実施例４と同様にして、下地材を作製した。
【００４８】
［温度試験］
各実施例及び各比較例で作製した下地材をそれぞれ用いて、試験的に、次のような床構造を構築した。
コンクリート製の床面上にウレタン樹脂系接着剤（東リ株式会社製の商品名「ＵＳセメント」）を塗布量３６０ｇ／ｍ２の割合で塗布し、２０分〜３０分程度の十分なオープンタイムを取った。その後、各下地材を、発泡樹脂層を床面上に対面させて、床面上に接着した。
次に、下地材の上面となる不織布の上に、同ウレタン樹脂系接着剤を５４０ｇ／ｍ２の割合で塗布し、十分なオープンタイムを取った。その後、床材としてポリ塩化ビニル製床シート（東リ株式会社製の商品名「ＮＳ８００」）を、下地材の上に接着した。
このようにして床構造を作製した。
【００４９】
各実施例及び各比較例の下地材を用いた床構造のそれぞれを、屋外（気温３６℃、湿度２５％）に置き、太陽光を各床構造の床材の上面に３０分間当てた。
太陽光を当てる前と３０分間太陽光を当てた後のそれぞれについて、床構造の断面部の温度を、赤外線サーモグラフィ装置（ＦＬＩＲ社製の商品名「ｉ６０」）を用いて測定した。温度の測定は、床材の断面部の幅１０ｃｍの領域を測定し、それらの平均値を採用した。
その結果を表１に示す。
【００５０】
【表１】
2014025216.tif 000003
【００５１】
表１の結果から、金属蒸着の不織布を有する下地材を用いた実施例１乃至４は、金属非蒸着の不織布を用いた比較例１乃至４に比べ、温度上昇抑制効果が認められた。試験は比較的短時間で行ったが、さらに長時間太陽光を当てた場合には、実施例と比較例の間では、温度上昇抑制効果の差が顕著に表れると推定される。
このように実施例の下地材は、温度上昇抑制効果があるので、床材の色彩が熱によって変色する度合いを抑制できると推定される。
【００５２】
［衝撃吸収性試験、遮音性試験及び耐候性試験］
次に、実施例１及び比較例１の下地材を用いた床構造について、衝撃吸収性、遮音性及び耐候性を確認するための試験を行った。
【００５３】
衝撃吸収性試験は、ＪＩＳ  Ａ  ６５１９（体育館用鋼製床下地構成材）の床の硬さ試験に準じて測定した。その結果を、表２に示す。
なお、転倒によって床に激突した時の衝撃を緩和できる程度は、床材の硬さ試験（ＪＩＳ  Ａ  ６５１９）の一般体育館用データＧ値（転倒衝突時の衝撃加速度）によって比較できる。Ｇ値が小さいほど、衝撃吸収性に優れていると言える。例えば、高い衝撃吸収性が求められる体育館の床は、ＪＩＳ規格では１００Ｇ以下と規定されている。また、Ｇ値は、単なる床材表面のやわらかさや弾力性の評価とは異なる。
実施例１の床構造のＧ値は、１２６であるが、通路などに用いて転倒時の衝撃を吸収するためには十分な衝撃吸収性である。
なお、参考例として、下地材を省略した床構造（床面の上に直接床材を接着した床構造）を準備し、同様に遮音性試験を行ったところ、そのＧ値は、１４４であった。
【００５４】
遮音性試験は、ＪＩＳ  Ａ  １４１８（建築物遮音性の現場における軽量床衝撃音レベルの測定方法）に準じて測定した。その結果を、表２に示す。
Ｌ値が小さいほど遮音性に優れていると言える。各実施例の床構造のＬ値は、４６であり、これは、低い衝撃音で階下の住民にも快適であり、また歩行感も良好であった。
なお、参考例として、下地材を省略した床構造（床面の上に直接床材を接着した床構造）を準備し、同様に遮音性試験を行ったところ、そのＬ値は、７３であった。
【００５５】
耐候性試験は、キセノンウェザーメーター（スガ試験機株式会社製の商品名「ＳＸ７５」）を用いて、床構造の床材の上面に光を４０００時間照射した。照射中、３０００時間照射時、３５００時間照射時、４０００時間照射後の各段階で、床材の上面を目視で観察し、その状態を下記の基準で評価した。
○：変色がなかった
△：若干の変色が見られた
×：変色が目立った
【００５６】
【表２】
2014025216.tif 000004
【００５７】
なお、耐候性試験で用いたキセノンウェザーメーターによる４０００時間の光の照射は、おおよそ屋外に５年間放置した場合に相当する照射量と考えられる。
表２の結果から、金属蒸着の不織布を有する下地材を用いた実施例１は、衝撃吸収性及び耐候性の双方に優れていることが判る。金属非蒸着の不織布を有する下地材を用いた比較例１は、耐候性に劣っていた。これは、金属非蒸着の不織布を用いた下地材では、熱上昇を十分に抑制できないためと推定される。
【符号の説明】
【００５８】
１  下地材
２  発泡樹脂層
３  不織布
８  床材
９  床面
１０  床構造
Ｍ  金属
【図１】
2014025216.tif 000005
【図２】
2014025216.tif 000006
【図３】
2014025216.tif 000007
【図４】
2014025216.tif 000008